СПОСОБ ОПРЕДЕЛЕНИЯ КОЛИЧЕСТВ МОДИФИКАТОРА, ДОБАВЛЯЕМЫХ В РАСПЛАВ ЧУГУНА

1. Способ определения количества модификатора, которое необходимо добавить в расплав чугуна в конкретном процессе литья, содержащий следующие этапы, на которых:
- обеспечивают первый контейнер (1) для образца и второй контейнер (2) для образца, каждый из которых имеет термопару (3, 4), соединенную с аналитическим оборудованием (5);
- наполняют каждый контейнер (1, 2) для образца расплавом чугуна; записывают первую кривую охлаждения во время кристаллизации расплава в первом контейнере (1) для образца и вторую кривую охлаждения во время кристаллизации расплава во втором контейнере (2) для образца,
low
low
отличающийся тем, что перед наполнением расплавом чугуна в один из контейнеров для образцов помещают заранее определенное количество модификатора, отражающее уровень насыщения модификатором в этом конкретном процессе литья, причем количество модификатора, которое необходимо добавить в расплав в этом конкретном процессе литья, определяют на основе разницы между наименьшей эвтектической температурой (TE) на первой кривой охлаждения и наименьшей эвтектической температурой (TE) на второй кривой охлаждения.
2. Способ по п. 1, в котором упомянутое заранее определенное количество модификатора для процесса литья представляет собой среднее значение, полученное на основе уровней насыщения модификатором для множества расплавов в этом конкретном процессе литья.
3. Способ по п. 1, в котором упомянутое заранее определенное количество модификатора для процесса литья представляет собой выбранное значение из уровней насыщения модификатором для множества расплавов в этом конкретном процессе литья.
low
4. Способ по любому из пп. 1-3, в котором модификатор содержит кремний, и влияние кремния на эвтектическую температуру (TE) исключают расчетным путем, на основе заранее определенной зависимости между содержанием кремния и эвтектической температурой.
5. Способ по любому из пп. 1-3, в котором количество модификатора, который необходимо добавить в расплав в этом конкретном процессе литья, изменяют в сторону избыточного или недостаточного модифицирования расплава.
6. Способ по п. 4, в котором количество модификатора, который необходимо добавить в расплав в этом конкретном процессе литья, изменяют в сторону избыточного или недостаточного модифицирования расплава.
7. Способ по любому из пп. 1-3, в котором чугун относится к типу, содержащему пластинчатый графит.
8. Способ по п. 4, в котором чугун относится к типу, содержащему пластинчатый графит.
9. Способ по п. 5, в котором чугун относится к типу, содержащему пластинчатый графит.
10. Способ по п. 6, в котором чугун относится к типу, содержащему пластинчатый графит.